Patent ES-2866925-T3 (ES)
Title: Composición de poliamida semicristalina de alta temperatura de transición vítrea para material compuesto, procedimiento de fabricación y utilizaciones
Inventor: CAPELOT MATHIEU
IPC: C08L77/06
Filed: 2017-07-10
Granted: 2021-10-20
Abstract: Composición para material compuesto termoplástico que comprende: - del 30 % al 60 % en volumen, preferiblemente del 35 % al 50 % en volumen, de una matriz termoplástica que comprende del 50 % al 100 % en peso de un polímero de poliamida semicristalina y del 0 % al 50 % en peso de al menos un aditivo y/o al menos otro polímero, - del 40 % al 70 % en volumen, preferiblemente del 50 % al 65 % en volumen, de fibras de refuerzo largas (o de refuerzo fibroso largo), que presenta una relación entre longitud y diámetro de la fibra mayor que 1000, impregnando dicha matriz termoplástica dichas fibras de refuerzo largas (o dicho refuerzo fibroso largo), siendo dicha matriz termoplástica: a) una composición reactiva que comprende, o está constituida por, al menos un prepolímero de poliamida reactivo precursor de dicho polímero de poliamida semicristalina, o como alternativa a a), b) una composición no reactiva de al menos un polímero de poliamida, siendo dicha composición la de dicha matriz termoplástica definida anteriormente, y dicho prepolímero de poliamida reactivo de la composición a) y dicho polímero de poliamida de la composición b) comprendiendo, o estando constituidos por, al menos una copoliamida BACT/XT en la que: - BACT es una unidad de patrón de amida presente en una relación molar del 20 % al 70 %, preferiblemente del 25 % al 60 %, más preferiblemente del 35 % al 55 %, donde BAC se elige entre 1,3-bis(aminometil)ciclohexilo (1,3-BAC), 1,4-bis(aminometil)ciclohexilo (1,4-BAC) y una mezcla del estos, y T es ácido tereftálico, - XT es una unidad de patrón de amida presente en una relación molar del 30 % al 80 %, preferiblemente del 40 % al 75 %, más preferiblemente del 45 % al 65 %, donde X es una diamina alifática lineal C9 a C18, preferiblemente C9, C10, C11 y C12, y donde T es ácido tereftálico, preferiblemente C10, C11 y C12. - en las unidades BACT y/o XT, independientemente entre sí, hasta un 30 % en moles, preferiblemente un 20 % en moles, en particular hasta un 10 % en moles, respecto a la cantidad total de ácidos dicarboxílicos, de ácido tereftálico puede reemplazarse por otros ácidos dicarboxílicos aromáticos, alifáticos o cicloalifáticos que comprenden 6 a 36 átomos de carbono, en particular 6 a 14 átomos de carbono, y - en las unidades BACT y/o XT, independientemente entre sí, hasta un 30 % en moles, preferiblemente un 20 % en moles, en particular hasta un 10 % en moles, de BAC y/o según el caso de X, respecto a la cantidad total de diaminas, puede reemplazarse por otras diaminas que comprendan de 4 a 36 átomos de carbono, en particular 6 a 12 átomos de carbono, y - en la copoliamida, no más de un 30 % en moles, preferiblemente no más de un 10 % en moles, respecto a la cantidad total de monómeros, puede estar formado por lactamas o ácidos aminocarboxílicos, y - a condición de que la suma de monómeros que reemplazan ácido tereftálico, BAC y X no supere una concentración del 30 % en moles, preferiblemente del 10 % en moles, respecto a la cantidad total de monómeros utilizados en la copoliamida, y - a condición de que las unidades BACT y XT estén siempre presentes en dicho polímero de poliamida.